【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
多層微多孔膜であって、
i.第１の層の質量を基準として２０．０質量％以下のポリメチルペンテンを含む第１の層、および
ii.第２の層の質量を基準として９．０質量％〜４０．０質量％のポリメチルペンテンを含み、
第２の層が、第１の層の組成と同じではない組成を有し、第２の層が、第１の層の厚さの１．５倍以下の厚さを有することを特徴とする多層微多孔膜。
【請求項２】
第２の層が、層の質量を基準として２１質量％以上４０．０質量％未満のポリプロピレンを含み、２０．０質量％以上のポリエチレンをさらに含むことを特徴とする請求項１に記載の多層微多孔膜。
【請求項３】
ポリエチレンが、１．０×１０6未満のＭｗを有する第１のポリエチレンおよび１．０×１０6以上のＭｗを有する第２のポリエチレンを含み、
ポリプロピレンが、０．８×１０6超のＭｗを有するアイソタクチックポリプロピレンであり、
ポリメチルペンテンが、１．０×１０4〜４．０×１０6の範囲のＭｗおよび２００℃以上のＴｍを有することを特徴とする請求項２に記載の多層微多孔膜。
【請求項４】
(i)第１の層および第３の層が、層の質量を基準として、
７５．０質量％〜８５．０質量％の第１のポリエチレンおよび
１５．０質量％〜２５．０質量％の第２のポリエチレンを含み、
(ii)第２の層が、
９．０質量％〜１５．０質量％のポリメチルペンテン、
２１．０質量％〜３５．０質量％のポリプロピレン、
第１のポリエチレンおよび第２のポリエチレンを合わせて５０質量％以上を含み（質量パーセントは第２の層の質量が基準である）、
(iii)ポリメチルペンテンが、２２０．０℃〜２３０．０℃の範囲のＴｍおよび１０．０ｄｇ／分〜４０．０ｄｇ／分の範囲のＭＦＲを有し、
(iv)ポリプロピレンが、０．８×１０6〜２．０×１０6の範囲のＭｗ、１６０．０℃以上のＴｍを有することを特徴とする請求項１〜３のいずれかに記載の多層微多孔膜。
【請求項５】
前記多層微多孔膜において、プロピレンカーボネートとジメチルカーボネートとの混合物を前記膜表面に接触させてから前記膜が透明になるまでの平均経過時間を前記膜の平均膜厚で除した値であるＮＥＡが４．０秒以下であることを特徴とする請求項１〜４のいずれかに記載の多層微多孔膜。
【請求項６】
請求項１〜５のいずれかに記載の微多孔膜を含むことを特徴とするバッテリーセパレーターフィルム。
【請求項７】
微多孔膜の製造方法であって、
(a)第１の希釈剤と、第１のポリマーブレンドの質量を基準として２０．０質量％以下のポリメチルペンテンを含む第１のポリマーブレンドとを含む第１の混合物を形成すること工程、
(b)第２の希釈剤と、第２のポリマーブレンドの質量を基準として９．０質量％〜４０．０質量％のポリメチルペンテンを含む第２のポリマーブレンドとを含む第２の混合物を形成すること工程、
(c)第３の希釈剤と、第３のポリマーブレンドの質量を基準として２０．０質量％以下のポリメチルペンテンを含む第３のポリマーブレンドとを含む第３の混合物を形成すること工程、
(d)第１の混合物を含む第１の層、第３の混合物を含む第３の層、および第２の混合物を含む第２の層を含むシートであり、第２の層が、第１および第３の層の間に位置し、第２の混合物が、第１および第３の混合物のそれぞれと異なる組成を有し、第２の層が、第１および第３の層の厚さの１．５倍以下の厚さを有するシートを製造する工程、ならびに
(e)第１、第２、および第３の希釈剤の少なくとも一部をシートから除去する工程
を含むことを特徴とする微多孔膜の製造方法。
【請求項８】
第２のポリマーブレンドが、第２のポリマーブレンドの質量を基準として２１質量％以上４０．０質量％未満のポリプロピレンを含み、２０．０質量％以上のポリエチレンをさらに含むことを特徴とする請求項７に記載の製造方法。
【請求項９】
ポリエチレンが、１．０×１０6未満のＭｗを有する第１のポリエチレンおよび１．０×１０6以上のＭｗを有する第２のポリエチレンを含み、
ポリプロピレンが、０．８×１０6超のＭｗを有するアイソタクチックポリプロピレンであり、
ポリメチルペンテンが、１．０×１０4〜４．０×１０6の範囲のＭｗおよび２００℃以上のＴｍを有するを有することを特徴とする請求項８に記載の製造方法。
【請求項１０】
(i)第１のポリマーブレンドおよび第３のポリマーブレンドが、ポリマーブレンドの質量を基準として、７５．０質量％〜８５．０質量％の第１のポリエチレンおよび
１５．０質量％〜２５．０質量％の第２のポリエチレンを含み、
(ii)第２のポリマーブレンドが、９．０質量％〜１５．０質量％のポリメチルペンテン、
２１．０質量％〜３５．０質量％のポリプロピレン、
第１のポリエチレンおよび第２のポリエチレンを合わせて５０質量％以上を含み（質量パーセントは第２のポリマーブレンドの質量が基準である）、
(iii)ポリメチルペンテンが、２２０．０℃〜２３０．０℃の範囲のＴｍおよび１０．０ｄｇ／分〜４０．０ｄｇ／分の範囲のＭＦＲを有し、
(iv)ポリプロピレンが、０．８×１０6〜２．０×１０6の範囲のＭｗ、１６０．０℃以上のＴｍを有することを特徴とする請求項７〜９のいずれかに記載の製造方法。
【請求項１１】
負極と、正極と、電解質と、負極と正極の間に位置する少なくとも１つのセパレーターとを含む電池であって、セパレーターが請求項１〜５のいずれかに記載の微多孔膜であることを特徴とする電池。
【請求項１２】
電解質が、リチウムイオンを含有することを特徴とする請求項１１に記載の電池。
【請求項１３】
請求項１１または１２に記載の電池を動力源とする電気自動車またはハイブリッド電気自動車。
【手続補正２】
【補正対象書類名】明細書
【補正対象項目名】０００６
【補正方法】変更
【補正の内容】
【０００６】
ある実施形態においては、本発明は、多層微多孔膜であって、
i.第１の層の質量を基準として２０．０質量％以下のポリメチルペンテンを含む第１の層、および
ii.第２の層の質量を基準として９．０質量％〜４０．０質量％のポリメチルペンテンを含み、
第２の層が、第１の層の組成と実質的に同じではない組成を有し、第２の層が、第１の層の厚さの１．５以下の厚さを有する、多層微多孔膜に関する。
【手続補正３】
【補正対象書類名】明細書
【補正対象項目名】０００７
【補正方法】変更
【補正の内容】
【０００７】
さらに別の実施形態においては、本発明は、微多孔膜の製造方法であって、
(a)第１の希釈剤と、第１のポリマーブレンドの質量を基準として２０．０質量％以下のポリメチルペンテンを含む第１のポリマーブレンドとを含む第１の混合物を形成すること工程、
(b)第２の希釈剤と、第２のポリマーブレンドの質量を基準として９．０質量％〜４０．０質量％のポリメチルペンテンを含む第２のポリマーブレンドとを含む第２の混合物を形成すること工程、
(c)第３の希釈剤と、第３のポリマーブレンドの質量を基準として２０．０質量％以下のポリメチルペンテンを含む第３のポリマーブレンドとを含む第３の混合物を形成すること工程、
(d)第１の混合物を含む第１の層、第３の混合物を含む第３の層、および第２の混合物を含む第２の層を含むシートであり、第２の層が、第１および第３の層の間に位置し、第２の混合物が、第１および第３の混合物のそれぞれと異なる組成を有し、第２の層が、第１および第３の層の厚さの１．５倍以下の厚さを有するシートを製造する工程、ならびに
(e)第１、第２、および第３の希釈剤の少なくとも一部をシートから除去する工程
を含む微多孔膜の製造方法に関する。
【手続補正４】
【補正対象書類名】明細書
【補正対象項目名】０００８
【補正方法】変更
【補正の内容】
【０００８】
さらに別の実施形態においては、負極と、正極と、電解質と、負極と正極の間に位置する少なくとも１つのセパレーターとを含む電池であって、セパレーターが、i.第１の層の質量を基準として２０．０質量％以下のポリメチルペンテンを含む第１の層、および
ii.第２の層の質量を基準として９．０質量％〜４０．０質量％のポリメチルペンテンを含み、
第２の層が、第１の層の組成と実質的に同じではない組成を有し、第２の層が、第１の層の厚さの１．５以下の厚さを有する、多層微多孔膜である電池である。